(57)【要約】      （修正有）【課題】半導体素子等の製造に有効である品質を高めた高純度化したマグネシウムを安定して提供する。【解決手段】ガス成分を除く純度が４Ｎ以下であるマグネシウムの原料を、昇華容器のルツボに装入し、これを５００°Ｃ〜６５０°Ｃに加熱して昇華させ、これを昇華容器内の側壁に付着（蒸着）させて第１回目の昇華精製を行い、次にこの第１回目で昇華精製したマグネシウムを回収した後、このマグネシウムを再度昇華容器のルツボに装入し、融点（６５０°Ｃ）以下の温度に加熱して第２回目の昇華精製を行い、同様に昇華容器内の側壁に付着（蒸着）させて、ガス成分を除く純度が５Ｎ以上のマグネシウムを回収する。【選択図】図１
2014031535.tif 000002
【特許請求の範囲】
【請求項１】
ガス成分を除く純度が４Ｎ以下であるマグネシウムの原料を、昇華容器のルツボに装入し、これを５００°Ｃ〜６５０°Ｃに加熱して昇華させ、これを昇華容器内の側壁に付着（蒸着）させて第１回目の昇華精製を行い、次にこの第１回目で昇華精製したマグネシウムを回収した後、このマグネシウムを再度昇華容器のルツボに装入し、融点（６５６°Ｃ）以下の温度に加熱して第２回目の昇華精製を行い、同様に昇華容器内の側壁に付着（蒸着）させてガス成分を除く純度５Ｎ以上のマグネシウムを回収することを特徴とする高純度マグネシウムの製造方法。
【請求項２】
マグネシウムの昇華速度を０．０５ｇ／ｃｍ２／ｈ〜０．５０ｇ／ｃｍ２／ｈとすることを特徴とする請求項１記載の高純度マグネシウムの製造方法。
【請求項３】
昇華精製する際の昇華容器内の真空度を１×１０−４Ｐａ以上の高真空とすることを特徴とする請求項１〜２のいずれか一項に記載の高純度マグネシウムの製造方法。
【請求項４】
マグネシウム原料からの収率を５０％以上とすることを特徴とする請求項１〜３のいずれか一項に記載の高純度マグネシウムの製造方法。
【請求項５】
回収した高純度マグネシウムに含有する各遷移金属元素を５ｐｐｍ未満、Ｐｂを０．０１ｐｐｍ未満とすることを特徴とする請求項１〜４のいずれか一項に記載の高純度マグネシウムの製造方法。
【請求項６】
昇華精製により回収したマグネシウムを、内壁にグラファイトスリーブを装着したスカル炉を使用して誘導溶解し、その後の冷却中に前記グラファイトで保温すると共に、底部を水冷して冷却速度を底部側温度＞＞上部側温度とし、高純度マグネシウムのインゴットを作製することを特徴とする高純度マグネシウムの製造方法。
【請求項７】
昇華精製により回収したマグネシウムを、内壁にグラファイトスリーブを装着したスカル炉を使用して誘導溶解し、その後の冷却中に前記グラファイトで保温すると共に、底部を水冷して冷却速度を底部側温度＞＞上部側温度とし、高純度マグネシウムのインゴットを作製することを特徴とする請求項１〜５のいずれか一項に記載の高純度マグネシウムの製造方法。
【請求項８】
ガス成分を除く純度が５Ｎ以上のマグネシウムであって、Ｐｂの含有量が０．０１ｐｐｍ未満であることを特徴とする高純度マグネシウム。
【請求項９】
ガス成分であるＣ：１００ｐｐｍ以下、Ｏ：２０ｐｐｍ以下、Ｎ：２０ｐｐｍ以下、Ｈ：１０ｐｐｍ以下、Ｓ：２０ｐｐｍ以下であることを特徴とする請求項８記載の高純度マグネシウム。
【請求項１０】
α線量が０．００１ｃｐｈ／ｃｍ２以下であることを特徴とする請求項８又は９記載の高純度マグネシウム。
【発明の詳細な説明】
【技術分野】
【０００１】
本発明は、昇華精製による高純度マグネシウム（Ｍｇ）の製造方法及び高純度マグネシウムに関する。
【背景技術】
【０００２】
マグネシウム（Ｍｇ）は、２族の元素で、アルカリ土類金属の１つに含められることがあり、原子番号１２、原子量２４．３である。代表的な鉱石としては、苦灰石、リョウ苦土鉱、エプソマイト、カーナル石、カンラン石、滑石、セン晶石などがある。単体金属としては、ＭｇＣｌ２を７５０℃程度で融解電解還元するか、苦灰石からのＭｇＯ・ＣａＯを１１５０℃、低圧下ＦｅＳｉで還元することにより製造されている。宇宙に最も多く存在する金属元素と見られている。
精製したマグネシウムは、銀白色の金属結晶で、常温で六方最密構造をとる。融点６４９°Ｃ、高温で激しく燃えＭｇＯとなる。沸点１１０５°Ｃ、密度１．７３８ｇ／ｃｍ３（２０°Ｃ）である。用途としては、Ａｌなどとの合金として航空機、自動車工業で利用されている（化学辞典参照）。
【０００３】
近年、半導体素子の製造において、高純度材料の需要が高くなっているが、青色レーザーダイオード等の半導体素子に、超高純度のマグネシウム金属が求められている。この場合のマグネシウムの純度は、５〜６Ｎレベルと言われている。
従来のマグネシウム金属を精製するには、通常ゾーンメルティング法、電気精錬法、熱還元法、蒸留法などがある。特に、真空蒸留法を用いることにより、純度の高いマグネシウムを製造することが可能である。
【０００４】
従来技術を見ると、下記特許文献１に、純度９９．３％の金属マグネシウムを原料るつぼ５に入れ、回収鋳型６中央部に設置した吸収台９の上に固定して電気炉１内に装入する工程、原料るつぼ５と回収鋳型６は石英製外筒と内筒４で二重に封体されており、真空排気装置２によって内筒内を真空度１×１０−２Ｔｏｒｒとし、炉温を６００℃にすると原料中のマグネシウムは蒸発した後、内筒の内面に凝縮し、粒状になって回収鋳型に落下させる工程、これを回収して６Ｎ以上のマグネシウムを得る方法が開示されている。マグネシウムより蒸気圧の低いものは原料るつぼ内に残留するが、蒸気圧の高いものはガス状のまま排気され、冷却トラップ８内に吸引され、冷却フランジ７により冷却されて固化するというものである。
しかし、この場合は、半導体素子において、特に問題となるＰｂやガス成分に関する記述はなく、材料としては不十分である。
【０００５】
下記特許文献２には、超高純度材料の生成方法であって、高真空圧レベルに維持されたチャンバにおいて、るつぼに、初期純度を有する固体の高温で蒸発する材料を充填する工程と、上記るつぼを上記材料の沸点より高い温度に加熱して、上記材料を蒸発させる工程と、上記るつぼから垂直方向の上方に延在する凝縮器を用いて、上記材料の蒸気を上記るつぼからの上方へ流れるように方向づける工程と、上記凝縮器の下部における上記材料の沸点より高い上昇された温度から、上記凝縮器の上部における上記材料の沸点より低い上昇された温度への、凝縮器に亘る温度勾配を維持する工程と、上記凝縮器を介した材料の蒸気の上方への流れを、凝縮器に沿って垂直に間隔を有する複数の流れ制限点にて制限する工程と、上記材料の蒸気を、上記流れ制限点のうち中間の１ 制限点にて、上記初期純度より２ 〜 ３ 桁高い純度を有する固体材料に凝固する工程とを有することを特徴とする超高純度材料の生成方法を中心とする技術が記載されている。
しかし、この場合は、６Ｎのマグネシウムの装置が記載されているが、具体的な成分の分析値がなく、半導体素子において、特に問題となるＰｂやガス成分に関する記述はなく、材料としては具体性に欠けるものである。
【０００６】
下記特許文献３には、原料るつぼ１を備えた原料加熱部、複数枚の凝縮用通気路板５を備えた凝縮部、固化用るつぼ２を備えた固化部、複数枚の捕集固化用通気路板７を備えた捕集固化部が縦方向に連接された精製装置を用い、好ましくは３Ｎ以上の原料金属を原料るつぼ１内に装入して好ましくは圧力が１３Ｐａ（１０−1ｔｏｒｒ）以下の高真空雰囲気中で原料るつぼ１と凝縮用通気路板５をそれぞれ加熱して温度制御し、原料加熱部で金属蒸気を発生させ、次いで凝縮部でこの金属蒸気の一部を凝縮させて得られた凝縮溶体を原料るつぼ１内に繰り返しながら、固化部において高純度金属を固化させ精製を行う。固化金属としてＣｌ、ＦおよびＳの各合計含有量が０．１ｐｐｍ以下であり、不純物総含有量が１ｐｐｍ以下の６Ｎ以上の高純度金属を得る。
この場合も、６Ｎのマグネシウムなどを精製する装置が記載されているが、Ｃｌ、ＦおよびＳ以外については、分析値がなく、半導体素子において、特に問題となるＰｂやガス成分に関する記述はなく、高純度マグネシウム材料としては不十分である。
【０００７】
下記特許文献４には、純マグネシウムやマグネシウム合金からなるマグネシウム材２０ａを、金属マグネシウムの蒸気圧よりも低い蒸気圧を示す被覆金属３０ａによって被覆し、マグネシウム材２０ａ及び被覆金属３０ａを真空雰囲気下で加熱して、該加熱によってマグネシウム材２０ａから発生する蒸気を凝縮器２で凝縮させて金属マグネシウム２１１を回収する。溶解時にマグネシウム材をアルミニウム濃度の高い表面にすることができ、マグネシウム切粉、純マグネシウム地金などについて、真空蒸留精製の回収率、純化率が向上する。
この技術は、リサイクルを念頭においた技術であり、半導体素子において、特に問題となるＰｂやガス成分に関する記述はなく、前記文献１〜３と同様に、高純度マグネシウム材料としては不十分である。
【０００８】
上記の通り、従来技術では半導体素子において特に問題となる、Ｐｂやガス成分を低減したマグネシウムを製造するための、総合的な高純度化を達成できる有効な技術の開示がないと言える。
【先行技術文献】
【特許文献】
【０００９】
【特許文献１】特開平１０−１５８７５３号公報
【特許文献２】特表平１１−５０２５６５号公報
【特許文献３】特開２００３−２１３３４４号公報
【特許文献４】特開２００５−１２６８０２号公報
【発明の開示】
【発明が解決しようとする課題】
【００１０】
本発明は、半導体素子の製造において、高純度材料の需要が高くなっているが、特に青色レーザーダイオード等の半導体素子に、超高純度のマグネシウム金属が求められている。この場合のマグネシウムの純度は、６Ｎレベルと言われているが、半導体素子等の製造に有効である品質を高めた高純度化したマグネシウムを安定して提供できる技術を得ることを課題とする。
【課題を解決するための手段】
【００１１】
上記の課題から、本願は次の発明を提供する。
１）ガス成分を除く純度が４Ｎ以下であるマグネシウムの原料を、昇華容器のルツボに装入し、これを５００°Ｃ〜６５０°Ｃに加熱して昇華させ、これを昇華容器内の側壁に付着（蒸着）させて第１回目の昇華精製を行い、次にこの第１回目で昇華精製したマグネシウムを回収した後、このマグネシウムを再度昇華容器のルツボに装入し、融点（６５６°Ｃ）以下の温度に加熱して第２回目の昇華精製を行い、同様に昇華容器内の側壁に付着（蒸着）させてガス成分を除く純度が５Ｎ以上のマグネシウムを回収することを特徴とする高純度マグネシウムの製造方法。
【００１２】
上記においては、第１回目と第２回目の昇華精製を用いているが、必要に応じて、これらの一方又は双方を繰り返すことができる。また、回収するマグネシウムの純度を６Ｎ以上とすることもできる。
【００１３】
２）マグネシウムの昇華速度を０．０５ｇ／ｃｍ２／ｈ〜０．５０ｇ／ｃｍ２／ｈとすることを特徴とする上記１）記載の高純度マグネシウムの製造方法。この昇華速度は、好ましい条件を示すものであり、必要に応じてこの範囲外の昇華速度とすることもできる。
【００１４】
３）昇華精製する際の昇華容器内の真空度を１×１０−４Ｐａ以上の高真空とすることを特徴とする上記１）〜２）のいずれか一項に記載の高純度マグネシウムの製造方法。この真空度は、好ましい条件を示すものであり、必要に応じて、この範囲外の真空度とすることもできる。
【００１５】
４）マグネシウム原料からの収率を５０％以上とすることを特徴とする上記１）〜３）のいずれか一項に記載の高純度マグネシウムの製造方法。該製造方法において、さらにマグネシウム原料からの収率を６０％以上とすることもできる。
【００１６】
５）回収した高純度マグネシウムに含有する各遷移金属元素を５ｐｐｍ未満、Ｐｂを０．０１ｐｐｍ未満とすることを特徴とする上記１）〜４）のいずれか一項に記載の高純度マグネシウムの製造方法。
【００１７】
６）昇華精製により回収したマグネシウムを、内壁にグラファイトスリーブを装着したスカル炉を使用して誘導溶解し、その後の冷却中に前記グラファイトで保温すると共に、底部を水冷して冷却速度を底部側温度＞＞上部側温度とし、高純度マグネシウムのインゴットを作製することを特徴とする高純度マグネシウムの製造方法。
【００１８】
７）昇華精製により回収したマグネシウムを、内壁にグラファイトスリーブを装着したスカル炉を使用して誘導溶解し、その後の冷却中に前記グラファイトで保温すると共に、底部を水冷して冷却速度を底部側温度＞＞上部側温度とし、高純度マグネシウムのインゴットを作製することを特徴とする上記１）〜５）のいずれか一項に記載の高純度マグネシウムの製造方法。
【００１９】
８）ガス成分を除く純度が５Ｎ以上のマグネシウムであって、Ｐｂの含有量が０．０１ｐｐｍ未満であることを特徴とする高純度マグネシウム。さらに、純度６Ｎ以上の高純度マグネシウムを提供することもできる。
【００２０】
９）ガス成分であるＣ：１００ｐｐｍ以下、Ｏ：２０ｐｐｍ以下、Ｎ：２０ｐｐｍ以下、Ｈ：１０ｐｐｍ以下、Ｓ：２０ｐｐｍ以下であることを特徴とする上記８）記載の高純度マグネシウム。
【００２１】
１０）α線量が０．００１ｃｐｈ／ｃｍ２以下であることを特徴とする上記８）又は９）記載の高純度マグネシウム。
【発明の効果】
【００２２】
本発明は、複数回の昇華精製により、純度５Ｎ以上のマグネシウムを回収するものであり、高純度化したマグネシウムを安定して提供できるという優れた効果を有する。半導体素子の製造において、高純度材料の需要が高くなり、特に青色レーザーダイオード等の半導体素子に、超高純度のマグネシウム金属が求められているが、これに適合できる品質の高純度化したマグネシウムを安定して提供できる優れた効果を有する。このような超高純度マグネシウム金属は、半導体素子の製造だけでなく、高純度化が求められる製品に、同様に使用できることは言うまでもない。
【図面の簡単な説明】
【００２３】
【図１】昇華装置の概要説明図である。
【図２】引け巣の無い均一な一定の大きさのインゴットを作製する際に使用するスカル炉（左図）とマグネシウムインゴット（右図）を示す図である。
【発明を実施するための形態】
【００２４】
本発明の高純度マグネシウムの製造方法は、まずガス成分を除く純度が４Ｎ以下であるマグネシウムの原料を、図１に示すような昇華容器のルツボに装入する。次に、この原料を５００°Ｃ〜６５０°Ｃに加熱して昇華させ、昇華したマグネシウムを昇華容器内の側壁に付着（蒸着）させて第１回目の昇華精製を行う。そして、この第１回目で昇華精製したマグネシウムを冷却して回収する。
【００２５】
次に、この回収したマグネシウムを再度昇華容器のルツボに装入する。昇華容器は別に用意しても良いし、また同一の昇華容器を使用することもできる。そして、再度融点（６５６°Ｃ）以下に加熱して第２回目の昇華精製を行い、同様に昇華容器内の側壁に付着（蒸着）させる。これによって純度５Ｎ以上のマグネシウムを回収することができる。
【００２６】
前記第１回目の昇華させる温度５００°Ｃ〜６５０°Ｃ、さらに第２回目の昇華させる温度は、融点（６５６°Ｃ）よりもやや低い温度で、マグネシウムの昇華速度を調節して温度設定を行う。５００°Ｃ未満では、昇華精製の効率が悪くなり、また６５６°Ｃを超える温度では、溶解時に不純物の混入があるので、上記の範囲の温度に調節する。この結果、マグネシウムの昇華速度を０．０５ｇ／ｃｍ２／ｈ〜０．５０ｇ／ｃｍ２／ｈとすることができる。これはマグネシウムの昇華精製に適度な速度である。
【００２７】
昇華容器は、通常耐熱性のステンレスを使用する。そして、この昇華容器に昇華精製したマグネシウムを付着（蒸着）させて回収する。
昇華精製する際の昇華容器内の真空度は、１×１０−４Ｐａ以上の高真空とし、昇華を促進させ、かつ気化し易いマグネシウム内の不純物を除去する。
【００２８】
本発明の工程により、マグネシウム原料からの収率５０％以上、さらには収率６０％以上を達成することができる。また、回収した高純度マグネシウムに含有する各遷移金属元素を１ｐｐｍ未満とすること、さらに０．５ｐｐｍ未満とすることができる。また、Ｐｂの含有量を０．０１ｐｐｍ未満とすることができる。
【００２９】
以上によって、マグネシウムのガス成分を除く純度が５Ｎ以上である高純度マグネシウムを得ることができる。また、この高純度マグネシウムに含有する各遷移金属元素を１ｐｐｍ未満、さらに、０．５ｐｐｍ未満とすることができる。また、Ｐｂの含有量を０．０１ｐｐｍ未満とすることができる。
【００３０】
なお、昇華精製により回収したマグネシウムは、さらに内壁にグラファイトスリーブを装着したスカル炉を使用して誘導溶解し、その後の冷却中に前記グラファイトで保温すると共に、底部を水冷して冷却速度を底部側温度＞＞上部側温度とし、高純度マグネシウムのインゴットを作製することが良い。
【００３１】
これによって引け巣の無い又は少ない高純度マグネシウムを製造することができる。このための炉としては、他の炉を使用することもできるが、スカル炉を使用するのが、実用上確実に製造できるので、より好ましいと言える。
【００３２】
本発明では、放射性元素は特に規定していないが、同様に低減可能である。放射性元素の代表的なものとしては、ウラン（Ｕ）、アクチニウム（Ａｃ）、トリウム（Ｔｈ）、鉛（Ｐｂ）、ビスマス（Ｂｉ）が代表的なものであるが、メモリーセルの蓄積電荷が反転するというソフトエラーが発生する。したがって、これらの量を少なくすると共に、これらの元素から発生するα線量を制限する必要がある。総量としては、１００ｗｔｐｐｂまでの混入までは許容できるが、できるだけ少ない方が良い。
【００３３】
上記の通り、それぞれの元素は個々に分析及び管理することができ、これらの元素については、それぞれ１００ｗｔｐｐｂ以下、さらにはそれぞれ５０ｗｔｐｐｂ以下とすることが望ましい。特に、影響の大きいＵ、Ｔｈを低減する必要がある。
本願発明のターゲットのα線量をガスフロー型比例計数管方式の測定装置を用いて測定した結果、α線量は０．００１ｃｐｈ／ｃｍ２以下であった。
【実施例】
【００３４】
次に、実施例について説明する。なお、この実施例は理解を容易にするためのものであり、本発明を制限するものではない。すなわち、本発明の技術思想の範囲内における、他の実施例及び変形は、本発明に含まれるものである。
【００３５】
（実施例１）
純度９９．９％（３Ｎ）のマグネシウム原料２．５ｋｇを、図１に示す縦型の昇華容器の底部のルツボに装入した。昇華容器内の真空度は１×１０−４Ｐａ台とした。この真空処理はロータリーポンプによる粗引き及びクライオポンプによる本引きを行った。ルツボの加熱は下記の範囲で調節した。
【００３６】
加熱温度は、恒常状態で５００〜６５０°Ｃの範囲とし、昇華速度を考慮して適宜制御した。昇華速度は、恒常状態で０．２０ｇ／ｃｍ２／ｈとし、通常０．０５ｇ／ｃｍ２／ｈ〜０．５０ｇ／ｃｍ２／ｈの範囲で制御した。これ以下では昇華速度のばらつきが大きくなって効率が悪くなり、これを超えると純度が悪化する傾向があった。
【００３７】
上記の通り、マグネシウム原料は２．５ｋｇとして、図１に示す縦型の昇華容器の底部のルツボに装入した。この第１回目の昇華によって昇華容器内の側壁に２．０ｋｇの付着（蒸着）物を得た。この分析値を同様に表１に示す。
【００３８】
第１回目の昇華残渣は０．５ｋｇ（２０％）であった。この第１回目の昇華残渣の分析値（上部、中部、下部）を表１に示す。これによれば、主な不純物として、Ａｌ：０．２８ｗｔｐｐｍ、Ｓｉ：０．９ｗｔｐｐｍ、Ｆｅ：０．１８ｗｔｐｐｍ、Ｃｕ：１．１ｗｔｐｐｍ、Ｚｎ：１．１ｗｔｐｐｍ、Ｔａ＜１０ｗｔｐｐｍ、Ｐｂ：１．９ｗｔｐｐｍを挙げることができる。これ以上昇華させると、Ｐｂ、Ｍｎの不純物が増加し好ましくないので、昇華作業を停止する。
【００３９】
【表１】
2014031535.tif 000003
【００４０】
次に、この第１回目の蒸着マグネシウムを用いて、蒸着物中央部１．６ｋｇを第２回目の昇華原料とした。なお、第１回目と第２回目の昇華条件は同じとした。
第２回目の蒸着マグネシウムの不純物量を同様に表１に示す。Ａｌ＜０．０５ｗｔｐｐｍ、Ｓｉ＜０．０５ｗｔｐｐｍ、Ｆｅ＜０．０１ｗｔｐｐｍ、Ｃｕ＜０．０１ｗｔｐｐｍ、Ｚｎ：０．０７ｗｔｐｐｍ、Ｔａ＜１０ｗｔｐｐｍ、Ｐｂ：０．０３ｗｔｐｐｍとなった。この表１に示す不純物量から明らかなように、高純度マグネシウムを得ることができた。
【００４１】
表１に示すように、原料でのマグネシウム中に存在する不純物量のばらつきが大きいので、２回の昇華精製が必要であることが分かる。この結果、１．３ｋｇのマグネシウムを回収した。遷移金属は、ほぼ検出下限まで低減できた。５２％の収率を得た。なお、上部及び下部の蒸着物は、再利用するので、定常状態の収率は６０〜７０％程度となる。なお、蒸着物の再利用は分析値から判断して、１，２回の昇華精製に関係なく、可能なものを使用する。
【００４２】
前記第１図に示す容器の外側で、蒸着部の温度は最大で６０℃、最低で２５℃に維持した。以上の分析結果から明らかなように、Ｚｎと、Ｐｂが除去し難い元素であるが、２回の昇華作業により、検出下限近傍までの低減化が可能であった。また、α線量を０．０００１ｃｐｈ／ｃｍ２を達成することができた。なお、上記以外に、ガス成分である酸素、炭素、窒素、水素も同様に低減化が可能であり、それぞれ、Ｏ＜１０ｐｐｍ、Ｃ：８６ｐｐｍ、Ｎ＜１０ｐｐｍ、Ｈ：８ｐｐｍ、Ｓ＜１０ｐｐｍとなった。
【００４３】
（比較例１）
実施例１と同一のマグネシウム原料を用い、温度７００°Ｃ、昇華速度０．５０ｇ／ｃｍ２／ｈの１回の昇華によって昇華容器内の側壁に蒸着物を得た。他の条件は、実施例１と同一である。この結果、表２の分析結果に示すように、全体的に、前記実施例に比べて不純物量は多く、特にＦｅ等の遷移金属の不純物量が多く、またＰｂは３ｗｔｐｐｍとなり、本願発明の目的を達成することができなかった。
【００４４】
【表２】
2014031535.tif 000004
【００４５】
（比較例２）
実施例１と同一のマグネシウム原料を用い、温度４５０°Ｃ、昇華速度（蒸発速度）０．０７ｇ／ｃｍ２／ｈの１回の昇華によって昇華容器内の側壁に蒸着物を得た。他の条件は、実施例１と同一である。この結果、表２の分析結果に示すように、Ｆｅ等の遷移金属の不純物量は少ないが、Ｐｂ、Ｚｎの低減が不十分な結果となり、本願発明の目的を達成することができなかった。
【００４６】
（比較例３）  
実施例１と同一のマグネシウム原料を用い、第１回目の加熱温度７５０°Ｃ、昇華速度（蒸発速度）１．０ｇ／ｃｍ２／ｈで、第２回目の加熱温度７５０°Ｃ、昇華速度（蒸発速度）１．０ｇ／ｃｍ２／ｈの２回の昇華によって昇華容器内の側壁に蒸着物を得た。
他の条件は、実施例１と同一である。この結果、表２の分析結果に示すように、全体的に、前記実施例に比べて不純物量は多く、特にＡｌ、Ｓｉ、Ｆｅ、Ｃｕ、Ｐｂの不純物量が多く、本願発明の目的を達成することができなかった。
【００４７】
（実施例２）
本願の昇華法により、高純度のマグネシウムを製造可能であるが、これをターゲットに加工する際には、引け巣の無い均一な一定の大きさのインゴットを作製する必要がある。
このためには、図２の左図に示すようなスカル炉を使用し、グラファイトスリーブを装着して作製する。誘導溶解後の冷却中も炉の内壁はグラファイトで保温し、底部を水冷して冷却する。この結果、冷却速度が底部側温度＞＞上部側温度となり、引け巣が入り難くなる。
【００４８】
図２の右図にインゴットの写真を示すが、超音波探傷試験では、引け巣は一切無かった。このスカル溶解炉にスリーブを装着して溶解する目的は、冷却速度を底部側＞＞上部側とするためである。このための炉としては、スカル炉を使用するのが好ましいが、これが実現できる炉であれば、他の炉を使用することができることは言うまでもない。
【産業上の利用可能性】
【００４９】
本発明は、２回の昇華精製により、純度４Ｎ５以上のマグネシウムを回収するものであり、高純度化したマグネシウムを安定して提供できるという優れた効果を有する。これによって、マグネシウム還元による高純度マグネシウムの製造に使用できるだけでなく、他の希土類等の還元剤、金属の脱硫剤又は脱酸剤、高真空ポンプ用ゲッターとして有効に使用できる。
【図１】
2014031535.tif 000005
【図２】
2014031535.tif 000006